(57)【要約】【課題】不純物量が低減された、従来の水アトマイズ法等により得られる金属粉末よりも微細な金属粉末を低コストで製造する方法、およびそのための装置を提供する。【解決手段】溶融金属粒１２に対して高圧水１３を吹き付けて溶融金属粒１２を粉砕する水アトマイズ工程を有する。溶融金属粒１２は、例えば、溶融金属１０に対して、溶融金属１０の融点以上の高温流体を噴射して溶融金属１０を粗粉砕することにより供給される。溶融した状態の金属粒に対して水アトマイズ工程を実施することで、粒径の小さな金属粒を効果的に粉砕し、微細な金属粉末を製造することができる。【選択図】図１
2019214786.tif 000002
【特許請求の範囲】
【請求項１】
溶融金属粒に対して高圧水を吹き付けて前記溶融金属粒を粉砕する水アトマイズ工程を有する、金属粉末の製造方法。
【請求項２】
前記溶融金属粒が、溶融金属に対して、前記溶融金属の融点以上の高温流体を噴射して前記溶融金属を粗粉砕することにより供給される、請求項１に記載の金属粉末の製造方法。
【請求項３】
前記高温流体は、フレーム、プラズマおよびガスからなる群より選ばれる少なくとも一種である、請求項２に記載の金属粉末の製造方法。
【請求項４】
前記溶融金属粒の供給は、前記溶融金属を落下させながら、前記溶融金属の落下速度よりも高速で前記高温流体を噴射して行われる、請求項２または３のいずれか一項に記載の金属粉末の製造方法。
【請求項５】
前記高温流体は、フレームであり、その噴射速度が５００ｍ／ｓ以上である、請求項４に記載の金属粉末の製造方法。
【請求項６】
フレームの噴射速度が１２００ｍ／ｓ以下である、請求項５に記載の金属粉末の製造方法。
【請求項７】
前記高温流体は、フレームであり、前記溶融金属の流れの横断面の外周側の、前記流れの中心線に対して対称な複数の位置から、前記中心線に対して外周側からそれぞれ略同じ傾斜角度でフレームを噴射し、
前記高圧水を、前記溶融金属粒の流れの横断面の外周側の、前記中心線に対して対称な複数の位置から、前記中心線に対して外周側からそれぞれ略同じ傾斜角度で噴射し、
前記フレームが直線状に噴射されたと仮定した場合の、フレーム同士が最初に衝突する仮想交点と、前記高圧水が直線状に噴射されたと仮定した場合の、高圧水同士が最初に衝突する仮想交点との距離を、前記高圧水の水圧で除した値Ａ（ｍｍ／ＭＰａ）が、１．２５ｍｍ／ＭＰａ以上である、請求項４〜６のいずれか一項に記載の金属粉末の製造方法。
【請求項８】
前記値Ａが、１．２５ｍｍ／ＭＰａ〜１．６０ｍｍ／ＭＰａである、請求項７に記載の金属粉末の製造方法。
【請求項９】
前記水アトマイズ工程は、前記溶融金属粒に、水圧９０ＭＰａ〜４００ＭＰａ、水量１００Ｌ／ｍｉｎ以上の高圧水を吹き付けて行われる、請求項１〜８のいずれか一項に記載の金属粉末の製造方法。
【請求項１０】
水アトマイズ法を用いて、溶融金属粒から金属粉末を製造する装置であって、
溶融金属粒を供給する供給手段と、前記供給手段により供給される前記溶融金属粒に高圧水を吹き付けて溶融金属粒を粉砕する高圧水噴射機構とを有する、金属粉末の製造装置。
【請求項１１】
前記供給手段が、溶融金属を供給する溶融金属供給手段と、前記溶融金属供給手段により供給される前記溶融金属に対して、前記溶融金属の融点以上の高温流体を噴射する高温流体噴射機構とを有する、請求項１０に記載の金属粉末の製造装置。
【請求項１２】
前記高温流体噴射機構がフレームジェット噴射機構である、請求項１１に記載の金属粉末の製造装置。
【請求項１３】
前記溶融金属供給手段が、その底部に、前記溶融金属を出湯し、落下させるノズルを有している、請求項１１または１２のいずれか一項に記載の金属粉末の製造装置。
【請求項１４】
前記フレームジェット噴射機構は、前記溶融金属供給手段により供給された溶融金属の流れの横断面の外周側に、前記流れの中心線に対して対称位置となるように複数設置されたジェットバーナーを有し、各ジェットバーナーからは、前記中心線に対して外周側からそれぞれ略同じ傾斜角度でフレームが噴射され、
前記高圧水噴射機構は、前記溶融金属粒の流れの横断面の外周側に、前記中心線に対して対称位置となるように複数設置された注水ノズルを有し、各注水ノズルからは、前記中心線に対して外周側からそれぞれ略同じ傾斜角度で高圧水が噴射され、
各ジェットバーナーからフレームが直線状に噴射されたと仮定した場合の、フレーム同士が最初に衝突する仮想交点と、各注水ノズルから高圧水が直線状に噴射されたと仮定した場合の、高圧水同士が最初に衝突する仮想交点との距離を、前記高圧水の水圧で除した値Ａ（ｍｍ／ＭＰａ）が、１．２５ｍｍ／ＭＰａ以上である、請求項１２に記載の金属粉末の製造装置。
【請求項１５】
前記値Ａが、１．２５ｍｍ／ＭＰａ〜１．６０ｍｍ／ＭＰａである、請求項１４に記載の金属粉末の製造装置。
【発明の詳細な説明】
【技術分野】
【０００１】
本発明は、金属粉末を製造する方法および装置に関するものであり、殊に微細な金属粉末の製造に関する。
【背景技術】
【０００２】
金属粉末は産業において重要な素材であり、その特性に応じて電子材料、触媒、電池の活物質、工具、医薬品、宝飾品など様々な用途に使用されている。これらの中でも、電子材料などの用途においては、近年製造される電子装置などの製品の小型化、製品の構成部品の集積化が急速に進み、金属粉末のさらなる微細化が求められ、粒子径の小さい金属粉末を収率高く製造できる方法が望まれている。
【０００３】
従来、微細な金属粉末の製造方法としては、例えば特許文献１に開示されているような、１１００℃以上の高温の溶融金属に高圧水を吹き付けて粉砕および急冷を行う水アトマイズ法が知られており、この方法によれば、安価に金属粉末を提供することができる。
【０００４】
その他、ガスアトマイズ法（例えば特許文献２）、金属素材にプラズマジェットを吹き付ける方法（例えば特許文献３）、溶融金属にフレームジェットを噴射する方法（例えば特許文献４）もある。さらに、例えば特許文献５には、水アトマイズ法とガスアトマイズ法とを併用することが示唆されている。これは、先ずガスアトマイズ法で溶融金属を粉砕し、続けて水アトマイズ法でさらに粉砕する方法であると考えられる。
【０００５】
また、例えば特許文献６には、溶融金属に対してフレームジェットを噴射し、フレームジェットの噴射により得られた溶融金属粉末を冷却媒体で冷却する金属粉末の製造方法が記載されている。これは、コストに着目し、水アトマイズ法などでかかる各種設備、装置の費用を低減し、さらに低コストで金属粉末を提供しようとしたものである。
【先行技術文献】
【特許文献】
【０００６】
【特許文献１】特開２０１６−１４１８１７号公報
【特許文献２】特開昭５６−１４６８０４号公報
【特許文献３】特開平５−１７９３１６号公報
【特許文献４】国際公開第２０１２／１５７７３３号
【特許文献５】特開２０１０−２４５４６０号公報
【特許文献６】特開２０１４−１３６８０７号公報
【発明の概要】
【発明が解決しようとする課題】
【０００７】
上述の通り、金属粉末のさらなる微細化が求められている。
上記特許文献１に記載されている水アトマイズ法では、溶融金属に高圧水が衝突してせん断力がかかる（これにより溶融金属の粉砕が起こる）と同時に急冷が起こり固化するため、得られる粉末の微細化には限度がある。
【０００８】
また、上記特許文献２〜４のいずれの方法でも、溶融金属を粉砕する力が弱く、得られる金属粉末の粒径は、せいぜい水アトマイズ法と同レベルである。さらに、上記特許文献５に記載されているように水アトマイズ法とガスアトマイズ法を併用する方法についても、ガスと接触した時点で溶融金属が冷却されて固化するため、水アトマイズによる粉砕は不十分になり、やはり粉末の微細化には限度があるという問題がある。
【０００９】
上記特許文献６には、水アトマイズ法で使用されるような高圧ポンプが不要である旨が記載されており、特許文献６における冷却媒体の噴射は冷却のみを目的としたものである。このため特許文献６に記載された方法で得られる金属粉末の粒径は、特許文献１〜５記載の方法で得られる金属粉末のものと同程度と考えられる。
【００１０】
一方、金属粉末の製造方法として、溶液中で金属イオンを還元することにより金属粉末を合成する湿式反応も知られている。湿式反応プロセスによれば、水アトマイズ法等よりも微細な金属粉末が得られることが知られているが、反応においてさまざまな薬剤を使用するため、これらが金属粉末中に不純物として混入するという問題がある。さらに、湿式反応は、水アトマイズ法に比べてコストが高い。
【００１１】
以上の従来技術に伴う問題を解決するため、本発明は、不純物量が低減された、従来の水アトマイズ法等により得られる金属粉末よりも微細な金属粉末を低コストで製造する方法、およびそのための装置を提供することを目的とする。
【課題を解決するための手段】
【００１２】
上記問題を解決するため、本発明は、溶融金属粒に対して高圧水を吹き付けて前記溶融金属粒を粉砕する水アトマイズ工程を有する、金属粉末の製造方法を提供する。
【００１３】
前記溶融金属粒が、溶融金属に対して、前記溶融金属の融点以上の高温流体を噴射して前記溶融金属を粗粉砕することにより供給されてもよい。前記高温流体は、フレーム、プラズマおよびガスからなる群より選ばれる少なくとも一種であることが好ましい。前記溶融金属粒の供給は、前記溶融金属を落下させながら、前記溶融金属の落下速度よりも高速で前記高温流体を噴射して行われてもよい。
【００１４】
前記高温流体は、フレームであり、その噴射速度が５００ｍ／ｓ以上であってもよい。また、フレームの噴射速度が１２００ｍ／ｓ以下であってもよい。前記水アトマイズ工程は、前記溶融金属粒に、水圧９０ＭＰａ〜４００ＭＰａ、水量１００Ｌ／ｍｉｎ以上の高圧水を吹き付けて行われてもよい。
【００１５】
前記高温流体をフレームとし、前記溶融金属の流れの横断面の外周側の、前記流れの中心線に対して対称な複数の位置から、前記中心線に対して外周側からそれぞれ略同じ傾斜角度でフレームを噴射し、前記高圧水を、前記溶融金属粒の流れの横断面の外周側の、前記中心線に対して対称な複数の位置から、前記中心線に対して外周側からそれぞれ略同じ傾斜角度で噴射し、前記フレームが直線状に噴射されたと仮定した場合の、フレーム同士が最初に衝突する仮想交点と、前記高圧水が直線状に噴射されたと仮定した場合の、高圧水同士が最初に衝突する仮想交点との距離を、前記高圧水の水圧で除した値Ａ（ｍｍ／ＭＰａ）が、１．２５ｍｍ／ＭＰａ以上であってもよく、前記値Ａが１．２５ｍｍ／ＭＰａ〜１．６０ｍｍ／ＭＰａであることがより好ましい。
【００１６】
また、本発明は、水アトマイズ法を用いて、溶融金属粒から金属粉末を製造する装置であって、溶融金属粒を供給する供給手段と、前記供給手段により供給される前記溶融金属粒に高圧水を吹き付けて溶融金属粒を粉砕する高圧水噴射機構とを有する、金属粉末の製造装置を提供する。
【００１７】
前記供給手段が、溶融金属を供給する溶融金属供給手段と、前記溶融金属供給手段により供給される前記溶融金属に対して、前記溶融金属の融点以上の高温流体を噴射する高温流体噴射機構とを有してもよい。前記高温流体噴射機構がフレームジェット噴射機構でもよい。前記溶融金属供給手段が、その底部に、前記溶融金属を出湯し、落下させるノズルを有していてもよい。
【００１８】
前記フレームジェット噴射機構は、前記溶融金属供給手段により供給された溶融金属の流れの横断面の外周側に、前記流れの中心線に対して対称位置となるように複数設置されたジェットバーナーを有し、各ジェットバーナーからは、前記中心線に対して外周側からそれぞれ略同じ傾斜角度でフレームが噴射され、前記高圧水噴射機構は、前記溶融金属粒の流れの横断面の外周側に、前記中心線に対して対称位置となるように複数設置された注水ノズルを有し、各注水ノズルからは、前記中心線に対して外周側からそれぞれ略同じ傾斜角度で高圧水が噴射され、各ジェットバーナーからフレームが直線状に噴射されたと仮定した場合の、フレーム同士が最初に衝突する仮想交点と、各注水ノズルから高圧水が直線状に噴射されたと仮定した場合の、高圧水同士が最初に衝突する仮想交点との距離を、前記高圧水の水圧で除した値Ａ（ｍｍ／ＭＰａ）が、１．２５ｍｍ／ＭＰａ以上であってもよく、前記値Ａが１．２５ｍｍ／ＭＰａ〜１．６０（ｍｍ／ＭＰａ）であることが好ましい。
【発明の効果】
【００１９】
本発明によれば、不純物量が低減された微細な金属粉末を低コストで製造することができる。
【図面の簡単な説明】
【００２０】
【図１】本発明の実施の形態にかかる金属粉末の製造装置の概略を示す図である。
【図２】仮想交点間距離Ｘの説明図である。
【発明を実施するための形態】
【００２１】
以下、本発明の実施の形態を説明する。
【００２２】
［金属粉末の製造方法］
まず、本発明の金属粉末の製造方法について説明する。本発明は、アトマイズ法を用いて溶融金属粒から金属粉末を製造する方法である。従来のアトマイズ法等では、粉砕力が不十分で、微細な金属粉末を効率よく得ることが困難であった。また、水アトマイズ法とガスアトマイズ法との併用では、形式上は２段階の粉砕となるものの、最初の粉砕であるガスアトマイズを行った時点で溶融金属が粉砕されるとともに冷却されて、固化するため、次の水アトマイズによる粉砕は不十分なものとなる。
【００２３】
このように、粉砕の回数を増やしたとしても、各粉砕が効果的に行われなければ、微細な金属粉末は得られない。そこで本発明では、溶融した状態の金属粒に対して水アトマイズ工程を実施することで、ある程度粒径の小さな金属粒をさらに効果的に粉砕し、微細な金属粉末を製造することを可能とした。
【００２４】
本発明の金属粉末の製造方法が対象とする金属種に特に限定はないが、本発明によれば微細な金属粉末を提供することができるので、微細な粉末が求められる用途に使用される金属が対象として好適である。そのような金属として具体的には、元素周期表第２族から第１５族の元素のうちの１種以上が挙げられ、本発明の金属粉末の製造方法が好適に適用できる観点から、好ましくはＡｕ、Ａｇ、Ｃｕ、Ｐｄ、Ｎｉ、Ｃｏ、Ａｌ、Ｓｉ、Ｐ、Ｂ、Ｔｉ、Ｃｒ、Ｆｅ、Ｚｎ、Ｉｎ、Ｓｎ、Ｔｅ、Ｂｉ、Ｍｇ、Ｍｎのうちの１種以上が挙げられる。これらの金属を単独で使用して金属粉末としてもよいし、複数を使用して合金粉末としてもよい。さらに、１種又は複数の金属をメインとしてこれに他の金属を微量添加して、得られる金属（合金）粉末に所望の特性を付与してもよい。
【００２５】
＜溶融金属粒の供給（粗粉砕工程）＞
本発明においては、溶融金属粒は公知の方法で供給することができる。例えば、金属をその融点以上に加熱して溶融金属とし、これに、その金属の融点以上の高温流体を噴射することで、溶融金属にせん断力を付与して粗粉砕する。溶融金属へ高温流体を噴射する方法は特に限定されないが、溶融金属粒の製造効率の観点から、炉などにおいて溶融させた金属をその底部の開口部から落下させ、これに高温流体を噴射して粗粉砕することが好ましい。
【００２６】
このような粗粉砕工程に使用できる高温流体の種類は特に制限されないが、粉砕力の観点から、高速で噴射できる高温流体として、フレーム、プラズマ、およびガスが好ましい。これらは１種単独で使用してもよいし２種以上をあわせて使用してもよい。また、これらを多段階で噴射することによって、溶融金属を複数回粗粉砕してもよい。これによって、次の水アトマイズ工程に供給される溶融金属粒の粒径が小さくなり、最終的に得られる金属粉末がより微細なものとなると考えられる。コストの観点からは、高温流体として、フレームが特に好ましい。
【００２７】
高温流体の温度は、粗粉砕する金属の融点以上であればよいが、これにより生成した溶融金属粒が次の水アトマイズ工程に移行するまでに一定の冷却を受けるので、この冷却によって溶融金属粒が固化しないようにする。すなわち、高温流体の温度は、溶融金属の比熱、高温流体との接触時間等から勘案し、溶融金属粒が水アトマイズ工程に移行するまで溶融状態を維持できるだけのエネルギーを与えられる程度にする。
【００２８】
高温流体の噴射速度は、溶融金属に適切なせん断力を付与できれば特に制限されないが、上記のように溶融金属を炉などから落下させる場合には、その落下速度よりも速いことが好ましく、せん断力の観点から１００ｍ／ｓ〜２５００ｍ／ｓであることがより好ましい。さらに好ましくは１５０ｍ／ｓ〜２０００ｍ／ｓであるとよい。
【００２９】
なお、高温流体としてフレームを使用する場合、フレームを形成するガス（以下「フレーム形成ガス」ともいう）の噴射速度（流速）は通常２４０ｍ／ｓ〜１５００ｍ／ｓである。本発明においては、高温流体がフレームである場合、フレーム形成ガスの噴射速度がフレームの噴射速度であるとみなす。得られる金属粉末の粒径を小さくする観点から、フレーム形成ガスの噴射速度すなわちフレームの噴射速度が５００ｍ／ｓ以上であることが好ましい。また同様な観点から、フレームの噴射速度が１２００ｍ／ｓ以下であることが好ましく、６３０ｍ／ｓ以下であることが更に好ましい。
【００３０】
また、フレーム形成ガスは、燃料ガスと酸素ガスの混合ガスである。燃料ガスとしては従来燃焼に使用されているガスが特に制限なく使用可能であるが、その例としては、アセチレン、プロパン、エチレン及びメタンが挙げられる。これらの中でもコストの点からプロパンが好ましい。また、例えばプロパンと酸素の理論的燃焼割合はモル比で１（プロパン）：５（酸素）であるが、実際の燃焼においては酸素ガスの一部が燃焼に使用されない場合もあり、また不完全燃焼を避けるために、理論的燃焼割合よりも酸素を多く混合することが好ましい。
【００３１】
また、粗粉砕工程においては、粉砕の効率や設備コストの観点から、炉などにおいて溶融金属を調製し、その底部の開口部からこれを落下させ、そして以下のようにフレームを噴射することが好ましい。すなわち、落下する溶融金属の流れの横断面の外周側の、溶融金属の流れの中心線に対して対称な複数の位置から、前記溶融金属の流れの中心線に対して外周側からそれぞれ略同じ傾斜角度でフレームを噴射する。この構成の詳細については、後述の本発明の金属粉末の製造装置の実施の形態の説明において、図１及び２を参照しながら説明する。なお中心線とは、落下する溶融金属の流れの、流れ方向における中心を通る直線を意味する。
【００３２】
以上の粗粉砕工程によって、溶融金属粒が供給される。
【００３３】
＜水アトマイズ工程＞
次に、水アトマイズ工程について説明する。例えば上記の粗粉砕工程によって供給された溶融金属粒に対して高圧水を吹き付けることで、溶融金属粒がさらに粉砕されて粉末化し、微細な金属粉末が製造される。
【００３４】
水アトマイズ工程においては、溶融金属粒に、好ましくは水圧９０ＭＰａ〜４００ＭＰａ（より好ましくは１００ＭＰａ〜３５０ＭＰａ、さらに好ましくは１２０ＭＰａ〜２８０ＭＰａ）で、好ましくは水量１００Ｌ／ｍｉｎ以上（より好ましくは１３０Ｌ/ｍｉｎ〜４００Ｌ／ｍｉｎ）で、水を吹き付ける。これに使用される水のｐＨは特に制限されないが、金属を腐食したり溶解するようなｐＨ領域は避ける。
【００３５】
溶融金属粒は、高圧水を吹き付けられることでせん断されて更に粒径が小さくなるとともに、急冷凝固する。このようにして得られた金属粉末は微細となる。さらに本発明によれば、湿式反応のように様々な薬剤を使用することなく粉末を製造することから、得られる金属粉末中の不純物量が少なく、これに起因する様々な不利点（例えば粉末を焼成した際のガス発生）が改善される。このような特性から、本発明の金属粉末の製造方法により製造された金属粉末は、その金属種にもよるが、電子材料、触媒、電池の活物質、工具、医薬品、宝飾品などの様々な用途に利用可能である。
【００３６】
上述の通り粗粉砕工程においては、溶融金属を落下させ、溶融金属の流れの横断面の外周側の対称な複数の位置から、前記流れの中心線に対して外周側からそれぞれ略同じ傾斜角度でフレームを噴射することが好ましい。そして製造される金属粉末の粒度の均一性の観点から、水アトマイズ工程における高圧水の噴射は、フレームの噴射と同心円状に行われることが好ましい。すなわち、前記高圧水を、溶融金属粒の流れの横断面の外周側の、溶融金属の流れの中心線に対して対称な複数の位置から、溶融金属の流れの中心線に対して外周側からそれぞれ略同じ傾斜角度で噴射することが好ましい。この構成の詳細については、後述の本発明の金属粉末の製造装置の実施の形態の説明において、図１及び２を参照しながら説明する。
【００３７】
なおこの構成の場合において、フレームによる粗粉砕が行われてから高圧水による水アトマイズが行われるまでの間隔と高圧水の水圧が所定の関係を満足すると、より微細な金属粉末を得ることができる。具体的には、まず前記の間隔は、前記フレームが直線状に噴射されたと仮定した場合の、フレーム同士が最初に衝突する仮想交点と、前記高圧水が直線状に噴射されたと仮定した場合の、高圧水同士が最初に衝突する仮想交点との距離（仮想交点間距離）として定義する。なおフレーム及び高圧水ともに「直線状に噴射された」と仮定するのは、重力の影響や高圧水の噴射により生ずる陰圧の影響などの理由で、これらは完全な直線状には噴射されないと考えられるからである。またここでいう「直線状に噴射された」とは、フレーム（フレーム形成ガス）及び水の各々が、噴射される噴射口の口径と同じ径で、曲がるなどすることなく噴射される（と仮定する）という意味である。更に、溶融金属の粗粉砕が複数回行われる場合は、上記「フレーム同士が最初に衝突する仮想交点」は、最後に（粒となっている）溶融金属に対して噴射されるフレーム同士が最初に衝突する仮想交点とする。
【００３８】
本構成において、仮想交点間距離を高圧水の水圧で除した値Ａ（ｍｍ／ＭＰａ）が、１．２５ｍｍ／ＭＰａ以上であることが好ましい。高圧水の噴射による陰圧の影響で、高圧水の上段のフレームが高圧水側に吸われることとなり、実際のフレーム同士が最初に衝突する点と高圧水同士が最初に衝突する点との距離は、仮想交点間距離よりも小さくなる。この小さくなる度合いは、高圧水の水圧が高くなるほど大きくなる。溶融金属がフレームにより十分に粉砕されるためには、溶融金属がフレームに衝突してから高圧水に衝突するまでに一定の距離があることが望ましいと考えられる。それの指標である仮想交点間距離は、前記の通り高圧水の水圧により影響を受けるので、前者を後者で割ることにより、水圧による影響を除いた。製造される金属粉末の粒子径を特に微細にする観点からは、前記値Ａは、１．２５ｍｍ／ＭＰａ〜１．６０ｍｍ／ＭＰａであることがより好ましい。
【００３９】
なお、水アトマイズ工程の実施により金属粉末が水中に分散したスラリーが得られるが、このスラリーを濾過して金属粉末を回収し、さらにこれを水洗、乾燥、解砕、分級等してもよい。
【００４０】
以上説明した本発明の金属粉末の製造方法では、溶融金属粒に対して水アトマイズすることで、金属粒を効果的に粉砕するため、従来のアトマイズ法等に比較してより微細な金属粉末を製造することができる。
【００４１】
［金属粉末の製造装置］
次に、本発明の実施形態にかかる金属粉末の製造装置の例を参照して、本発明の金属粉末の製造方法の具体的な実施形態を説明する。図１は、本発明の実施形態にかかる金属粉末の製造装置を示し、金属粉末の製造時の様子を模式的に示す断面図である。なお符号４及び５がつけられたリング状の部位については立体的に示している。
【００４２】
製造装置１は、溶融金属粒１２を供給する供給手段２と、供給手段２により供給された溶融金属粒１２に高圧水１３を吹き付けて溶融金属粒１２を粉砕する高圧水噴射機構５とを有している。供給手段２は、具体的には、溶融金属１０を供給する溶融金属供給手段３（例えばタンディッシュ）と、溶融金属１０の融点以上の高温流体を噴射する高温流体噴射機構４（例えばフレームジェット噴射機構）とを有している。以下、溶融金属供給手段をタンディッシュ３、高温流体噴射機構をフレームジェット噴射機構４として説明する。
【００４３】
溶融金属１０の供給手段であるタンディッシュ３は、金属を融点以上に加熱して溶融させることができ、溶融金属１０を収容するとともに、底部に、溶融金属１０を出湯するノズル３ａを有している。タンディッシュ３内の溶融金属１０は、融点以上の温度に加熱されるとともにその温度が保持されており、ノズル３ａを介して下方へ溶融金属１０を落下させることができる。
【００４４】
タンディッシュ３の下方には、フレームジェット噴射機構４としてのジェットバーナーが設けられている。ジェットバーナーは、ノズル３ａから落下する溶融金属１０の流れの横断面の外周側に、この流れの中心線に対して対称位置となるように複数設置されていることが好ましい。各ジェットバーナーは、落下する溶融金属１０に対して、溶融金属１０の融点以上の高温のフレーム１１を、溶融金属１０の外周側から斜め下方に向かって均等に噴射する。
【００４５】
ここで、図１中に示した符号４ａは、フレームジェット噴射機構４としてのジェットバーナーの噴射口の配列（以下、「フレーム噴射口配列４ａ」）を示している。ノズル３ａから落下する溶融金属１０の流れの横断面の外周側に、この流れの中心線に対して対称位置となるようにジェットバーナーが複数設置されることにより、フレーム噴射口配列４ａは、ノズル３ａから落下する溶融金属１０の流れの中心線Ｌ（溶融金属１０の流れの、流れ方向における中心を通る直線）を中心とし、互いに水平面内にあるリング状に配置されることとなる。また、各ジェットバーナーからは、落下する溶融金属１０に対して、溶融金属１０の融点以上の高温のフレーム１１を、溶融金属１０の外周側から中心線Ｌに対してそれぞれ同じ傾斜角度で斜め下方に向かって噴射する。これにより、フレーム１１は複数のジェットバーナー（フレーム噴射口配列４ａ）から下方に向かって略円錐形状に噴射されることとなる。
【００４６】
フレーム１１の噴射速度（各ジェットバーナーの噴射口における噴射速度）は、溶融金属１０の落下速度よりも高速であり、例えば溶融金属１０の落下速度が２．０ｍ／ｓ程度の場合、噴射速度を１００ｍ／ｓ〜２５００ｍ／ｓ程度、好ましくは１５０ｍ／ｓ〜２０００ｍ／ｓ程度とする。このようなフレームジェット噴射機構４により、ノズル３ａから落下する溶融金属１０に対して下方に向かって略円錐形状にフレームが噴射されることにより、溶融金属１０を粗粉砕する粗粉砕工程が行われ、粗粉砕されてできた溶融金属粒１２が、さらに下方に向けて落下する。粗粉砕されてできる溶融金属粒１２が広がらないように、フレームジェット噴射機構４と高圧水噴射機構５との間において、溶融金属粒１２を包むように所定径のバレルを設置してもよい（図示せず）。なお、フレーム１１が直線状に噴射されていると仮定した場合の、フレーム１１によって形成される円錐形状の頂角θは好ましくは１５°〜６０°である。この場合の円錐形状は、各ジェットバーナーの噴射口の内縁（フレーム噴射口配列４ａの内縁）を底面とし、フレーム１１が直線状に噴射されたと仮定した場合のフレーム１１の噴射方向の内側面で定義する。「直線状に噴射された」の意味は、上記本発明の金属粉末の製造方法の実施の形態に関して説明したものと同様である。
【００４７】
フレームジェット噴射機構４の下方には、高圧水を吹き付ける高圧水噴射機構５が設けられ、フレームジェット噴射機構４で粗粉砕されてできた溶融金属粒１２に向けて高圧水１３を吹き付けて溶融金属粒１２をさらに粉砕する水アトマイズ工程を行う。高圧水噴射機構５は、高圧ポンプおよび複数の注水ノズルを有し、注水ノズルは、溶融金属粒１２の流れの横断面の外周側に、溶融金属の流れの中心線に対して対称位置となるように複数設置されていることが好ましい。各注水ノズルは、落下する溶融金属粒１２に対して、高圧水１３を斜め下方に噴射するように設置され、落下する溶融金属粒１２に対して、外周側から斜め下方に向かって均等に噴射する。
【００４８】
ここで、図１中に示した符号５ａは、高圧水噴射機構５としての注水ノズルの噴射口の配列（以下、「注水噴射口配列５ａ」）を示している。フレームジェット噴射機構４で粗粉砕されて落下する溶融金属粒１２の流れの横断面の外周側に、溶融金属粒１２の流れの中心線Ｌ’（ノズル３ａから落下する溶融金属１０の流れの中心線Ｌと同一の直線となると考えられる。）に対して対称位置となるように注水ノズルが複数設置されることにより、注水噴射口配列５ａは、フレーム１１により粗粉砕されて落下する溶融金属粒１２の流れの中心線Ｌ’を中心とし、互いに水平面内にあるリング状に配置されることとなる。また、各注水ノズルからは、落下する溶融金属粒１２に対して、溶融金属粒１２の外周側から中心線Ｌ’に対してそれぞれ同じ傾斜角度で斜め下方に向かって高圧水１３を噴射する。これにより、高圧水１３は複数の注水ノズル（注水噴射口配列５ａ）から下方に向かって略円錐形状に噴射されることとなる。なおこの場合も、円錐形状は、各注水ノズルの噴射口の内縁（注水噴射口配列５ａの内縁）を底面とし、高圧水１３が直線状に噴射されたと仮定した場合の高圧水１３の噴射方向の内側面で定義する。「直線状に噴射された」の意味は、上記本発明の金属粉末の製造方法の実施の形態に関して説明したものと同様である。
【００４９】
図２に示すように、高圧水１３の噴射は、金属粉末１４の粒度の均一性の観点から、フレームジェット噴射機構４によるフレーム１１の噴射と同心円状に行われることが好ましい。すなわち、フレーム噴射口配列４ａと注水噴射口配列５ａは、いずれもノズル３ａから落下する溶融金属１０の流れの中心線Ｌを中心にしてリング状に配置する。また、フレーム１１が直線状に噴射されたと仮定した場合にこれによって形成される円錐形状の頂点（各ジェットバーナーからフレーム１１が直線状に噴射されたと仮定した場合の、フレーム１１同士が最初に衝突する仮想交点１１ａ）と、高圧水１３が直線状に噴射されたと仮定した場合にこれによって形成される円錐形状の頂点（各注水ノズルから高圧水１３が直線状に噴射されたと仮定した場合の、高圧水１３同士が最初に衝突する仮想交点１３ａ）との距離（以下、「仮想交点間距離Ｘ」）を、高圧水１３の水圧で除した値Ａ（ｍｍ／ＭＰａ）は、製造される金属粉末１４の微細化効果を高めるために、１．２５ｍｍ／ＭＰａ以上であることが好ましく、１．２５ｍｍ／ＭＰａ〜１．６０ｍｍ／ＭＰａであることがより好ましい。
【００５０】
この高圧水噴射機構５では、上記で説明した水圧や水量の条件で、高圧水１３を溶融金属粒１２に向けて噴射して、フレーム１１により粗粉砕された溶融金属粒１２をさらに粉砕して微細化させ、同時に急冷凝固させることによって、溶融金属粒１２を粉末化する。
【００５１】
以上のような製造装置１のフレームジェット噴射機構４および高圧水噴射機構５は、例えばチャンバー２１内に設けられ、チャンバー２１の底部に金属粉末１４が水とともにスラリーとして堆積する。得られた金属粉末１４のスラリーは、ろ過、水洗、乾燥、解砕、分級等の工程を経て、製品として使用される。
【００５２】
以上、本発明の実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【実施例】
【００５３】
［実施例１］
図１で説明した金属粉末の製造装置を用い、銅の溶湯から、フレームジェットによる粗粉砕工程と水アトマイズ工程とを併用する製造方法で銅粉末を製造した。
【００５４】
具体的には、タンディッシュ炉３中にて銅を１３００℃に加熱して溶湯とし、タンディッシュ炉３の底部に設けられたノズル３ａより出湯させた。
【００５５】
出湯した銅の溶湯１０に対して、この溶湯１０の流れの横断面の外周側に、溶湯１０の流れの中心線に対して対称位置に設置された複数のジェットバーナーからフレーム１１を噴射し、溶湯１０を粗粉砕した。ここで、フレーム形成ガスとしてはプロパンガス、酸素ガス及び圧縮空気の混合ガスを使用し、プロパンガスの噴射速度（流速）を３３ｍ／ｓとし、酸素ガスの流速を７２ｍ／ｓとし、圧縮空気の流速を５１０ｍ／ｓとした。これらのガスは同じ方向で噴射させることで、フレーム形成ガスの流速を高めて（フレーム形成ガスとしての流速は６１５ｍ／ｓ）フレーム１１の噴射速度を速くし、またこれらのガスはフレーム着火部分近傍で合流させた。なお、フレーム１１の温度を、マテリアルエコリファイン株式会社製手動式浸漬型光ファイバー温度計FIMTHERM-HMIIをジェットバーナーの噴射口に近づけ測定したところ、温度は２１４６℃であった。
【００５６】
続いて、フレーム１１による粗粉砕によりできた溶融金属粒１２に対して、高圧水噴射機構５により高圧水１３を吹き付けて粉砕を行った。具体的には、溶融金属粒１２に対して、大気雰囲気下、水圧１１５ＭＰａ、水量１６０Ｌ／分で水を吹き付けて急冷凝固させ、銅粉末が水に分散したスラリーを得た。このスラリーを濾過し、得られた固形物を水洗し、乾燥して、銅粉末を得た。なお、仮想交点間距離Ｘは２０４．４ｍｍであり、これを高圧水１３の水圧で割った値Ａは１．７７７ｍｍ／ＭＰａであった。
【００５７】
得られた銅粉末について、ＢＥＴ比表面積、タップ密度、粒度分布、酸素量及び炭素量の測定を行った。具体的には以下の通りである。
【００５８】
ＢＥＴ比表面積：ＢＥＴ比表面積測定器（ユアサアイオニクス株式会社製の４ソーブＵＳ）を使用して、測定器内に１０５℃で２０分間窒素ガスを流して脱気した後、窒素とヘリウムの混合ガス（Ｎ２：３０体積％、Ｈｅ：７０体積％）を流しながら、ＢＥＴ１点法により測定した。
【００５９】
タップ密度：特開２００７−２６３８６０号公報に記載された方法と同様に、銅粉末を内径６ｍｍ×高さ１１．９ｍｍの有底円筒形のダイに容積の８０％まで充填して銅粉末層を形成し、この銅粉末層の上面に０．１６０Ｎ／ｍ２の圧力を均一に加え、この圧力で銅粉末がこれ以上密に充填されなくなるまで前記銅粉末層を圧縮した後、銅粉末層の高さを測定し、この銅粉末層の高さの測定値と、充填された銅粉末の重量とから、銅粉末の密度を求め、これを銅粉末のタップ密度とした。
【００６０】
粒度分布：レーザー回折式粒度分布測定装置（ＳＹＭＰＡＴＥＣ社製のへロス粒度分布測定装置（ＨＥＬＯＳ＆ＲＯＤＯＳ（気流式の分散モジュール）））を使用して、分散圧５ｂａｒで測定した。
【００６１】
酸素量：酸素・窒素分析装置（株式会社堀場製作所製のＥＭＧＡ−９２０）により測定した。
【００６２】
炭素量：炭素・硫黄分析装置（株式会社堀場製作所製のＥＭＩＡ−２２０Ｖ）により測定した。
【００６３】
以上の銅粉末の製造条件を後記表１に、測定結果を後記表２にまとめる。
【００６４】
［実施例２〜６］
プロパンガスの流速（ｍ／ｓ）、酸素ガスの流速（ｍ／ｓ）、圧縮空気の流速（ｍ／ｓ）、及び仮想交点間距離Ｘ（ｍｍ）を後記表１に示すように変更した以外は、実施例１と同様にして銅粉末を製造し、各種測定を実施した。測定結果を後記表２に示す。
【００６５】
［比較例１］
水アトマイズ装置を使用して、実施例１の水アトマイズ工程と同様な条件で、銅粉末の製造を行った。具体的には、銅を大気雰囲気中において１３００℃に加熱して溶解した溶湯をタンディッシュ炉の下部から落下させながら、水アトマイズ装置により大気雰囲気中において水圧１１５ＭＰａ、水量１６０Ｌ／分で水を吹き付けて急冷凝固させ、得られたスラリーを濾過し、得られた固形物を水洗し、乾燥して、銅粉末を得た。得られた銅粉末について、実施例１と同様にして各種測定を実施した。
【００６６】
以上の結果を下記表１及び２に示す。
【００６７】
【表１】
2019214786.tif 000003
【００６８】
【表２】
2019214786.tif 000004
【００６９】
なお表２において、ＢＥＴ径とは銅粉末のＢＥＴ比表面積から計算した真球換算の粒子径であり、式「ＢＥＴ径＝６／（ＢＥＴ比表面積×銅の密度（８．９４ｇ／ｃｍ３））」に従って求めた。
【００７０】
比較例１及び実施例１の比較から、水アトマイズのみを行った場合に比べて、フレームによる粗粉砕と水アトマイズによる更なる粉砕の併用により、得られる銅粉末のＤ９０が小さくなったことが分かる。
【００７１】
フレーム形成ガスの流速すなわちフレームの噴射速度に関しては、実施例２〜５の比較から、フレーム形成ガス流速が６１５ｍ／ｓ〜６２７ｍ／ｓの範囲において、（比較例で得られた銅粉末に比べて）Ｄ５０及びＤ９０の小さい、微細な銅粉末が得られた。フレーム形成ガスの流速がこの範囲にない実施例５は、銅粉末のＤ５０は比較例のものとほぼ変わらないが、Ｄ９０は小さくなっていた。
【００７２】
［実施例７〜１０］
溶湯原料として銀を使用し、プロパンガスの流速（ｍ／ｓ）、酸素ガスの流速（ｍ／ｓ）、圧縮空気の流速（ｍ／ｓ）、仮想交点間距離Ｘ（ｍｍ）、及び水アトマイズ条件（高圧水の水圧及び溶湯温度）を後記表３に示すように変更した以外は、実施例１と同様にして銀粉末を製造し、各種測定を実施した。測定結果を後記表４に示す。
【００７３】
［比較例２］
水アトマイズ装置を使用して、実施例７の水アトマイズ工程と同様な条件で、銀粉末の製造を行った。具体的には、銀を大気雰囲気中において１６００℃に加熱して溶解した溶湯をタンディッシュ炉の下部から落下させながら、水アトマイズ装置により大気雰囲気中において水圧１５０ＭＰａ、水量１６０Ｌ／分で水を吹き付けて急冷凝固させ、得られたスラリーを濾過し、得られた固形物を水洗し、乾燥して、銀粉末を得た。得られた銀粉末について、実施例１と同様にして各種測定を実施した。
【００７４】
以上の結果を下記表３及び４に示す。
【００７５】
【表３】
2019214786.tif 000005
【００７６】
【表４】
2019214786.tif 000006
【００７７】
比較例２及び実施例７の比較から、水アトマイズのみを行った場合に比べて、フレームによる粗粉砕と水アトマイズによる更なる粉砕の併用により、得られる銀粉末のＤ９０が小さくなったことが分かる。
【００７８】
仮想交点間距離Ｘと高圧水の水圧の関係に関しては、実施例７と実施例８〜１０の比較から、値Ａを１．２５ｍｍ／ＭＰａ以上とすることで、Ｄ５０及びＤ９０の小さい、微細な銀粉末が得られた。
【００７９】
さらに実施例１〜６と実施例８〜１０との比較から、値Ａが１．２５ｍｍ／ＭＰａ〜１．６０ｍｍ／ＭＰａのときに、水アトマイズのみを行った場合に比べてＤ５０が非常に小さくなった金属粉末が得られたことがわかる。
【産業上の利用可能性】
【００８０】
本発明は、溶融金属から金属の微細な粉末を製造する際に適用できる。
【符号の説明】
【００８１】
１      製造装置
２      供給手段
３      溶融金属供給手段（タンディッシュ）
３ａ    ノズル
４      高温流体噴射機構（フレームジェット噴射機構）
４ａ    フレーム噴射口配列
５      高圧水噴射機構
５ａ    注水噴射口配列
１０    溶融金属
１１    フレーム
１１ａ  仮想交点
１２    溶融金属粒
１３    高圧水
１３ａ  仮想交点
１４    金属粉末
２１    チャンバー
Ｘ      仮想交点間距離
【図１】
2019214786.tif 000007
【図２】
2019214786.tif 000008